(57)【要約】【課題】汎用性の高い低屈折率基板から高屈折率基板まで、広い範囲の基板に適用することが可能である、有機材料から成る反射防止層を有するプラスチックレンズを提供する。【解決手段】プラスチックから成る基材１と、ハードコート層２と、有機材料から成り下層の第１の反射防止層３と上層の第２の反射防止層４とを積層した構成の反射防止層を有し、２層の反射防止層３，４の少なくとも一方の厚さが１００ｎｍ未満であり、第１の反射防止層３の屈折率ｘ及び第２の反射防止層４の屈折率ｙが、ｘ＞ｙ、かつ、下記式（１）の関係を満たすプラスチックレンズ１０を構成する。2010008580.tif 000008【選択図】図１
2010008580.tif 000002
【特許請求の範囲】
【請求項１】
プラスチックから成る基材と、
前記基材上に形成されたハードコート層と、
前記ハードコート層の上に形成された、有機材料から成る反射防止層とを有し、
前記反射防止層が、下層の第１の反射防止層と、上層の第２の反射防止層とを積層した構成であり、
前記第１の反射防止層及び前記第２の反射防止層のうち、少なくとも一方の厚さが１００ｎｍ未満であり、
前記第１の反射防止層の屈折率ｘ及び前記第２の反射防止層の屈折率ｙが、ｘ＞ｙ、かつ、下記式（１）の関係を満たす
プラスチックレンズ。
【数１】
2010008580.tif 000006
【請求項２】
前記第１の反射防止膜及び前記第２の反射防止膜は、厚さが１００ｎｍ未満である請求項１に記載のプラスチックレンズ。
【請求項３】
前記第２の反射防止層の屈折率ｙが１．３以上である、請求項１又は請求項２に記載のプラスチックレンズ。
【請求項４】
前記基材の屈折率が１．５〜１．６である、請求項１〜請求項３のいずれか１項に記載のプラスチックレンズ。
【請求項５】
プラスチックから成る基材上に、ハードコート層を形成する工程と、
前記ハードコート層上に、有機材料から成る第１の反射防止層を形成する工程と、
前記第１の反射防止層上に、有機材料から成り、前記第１の反射防止層よりも屈折率の低い、第２の反射防止層を形成する工程とを有し、
前記第１の反射防止層及び前記第２の反射防止層のうち、少なくとも一方の厚さが１００ｎｍ未満となるように形成し、
前記第１の反射防止層の屈折率ｘ及び前記第２の反射防止層の屈折率ｙが、ｘ＞ｙ、かつ、下記式（１）の関係を満たす
プラスチックレンズの製造方法。
【数２】
2010008580.tif 000007
【請求項６】
前記第１の反射防止膜及び前記第２の反射防止膜は、厚さが１００ｎｍ未満となるように形成する請求項５に記載のプラスチックレンズの製造方法。
【請求項７】
前記第２の反射防止層の屈折率ｙが１．３以上である、請求項５又は請求項６に記載のプラスチックレンズの製造方法。
【請求項８】
前記基材として、屈折率が１．５〜１．６である基材を使用する、請求項５〜請求項７のいずれか１項に記載のプラスチックレンズの製造方法。
【発明の詳細な説明】
【技術分野】
【０００１】
本発明は、反射防止膜を形成したプラスチックレンズ及びこのプラスチックレンズの製造方法に係わる。
【背景技術】
【０００２】
プラスチックレンズには、レンズの反射光によるチラツキを抑制するために反射防止膜が備えられている。
【０００３】
プラスチックレンズ用の反射防止膜には、無機材料を蒸着成膜した無機反射防止膜（蒸着無機ＡＲ）と、シリカ粒子が分散された有機ケイ素化合物を塗膜形成した有機反射防止膜（有機ＡＲ）とがある。
無機反射防止膜は、基板の屈折率によらず、反射防止効果の高いレンズを得ることができる。その一方で、無機層と高分子材料からなる基板の熱膨張率の違いから、高い耐熱性能を得ることが難しい。
有機反射防止膜は、有機反射防止膜と基板との間の熱膨張率が比較的近いため、高い耐熱性能が得られやすい。
【０００４】
しかしながら、有機反射防止膜は、積層構造の多層反射防止膜を製造しにくいため、高屈折率（具体的には１．６以上の屈折率）の基板にしか適用できない。
従って、プラスチックレンズに形成される有機反射防止膜は、（１）高屈折率基板に適用する、（２）有機反射防止膜を１層とする、というのが一般的な構成となっていた。
【０００５】
例えば、高屈折率基板のプラスチックレンズの表面に、中空シリカ分散の有機ケイ素化合物からなる１層のＡＲ層を成膜する技術が開示されている（例えば、特許文献１及び特許文献２参照。）。
この技術を用いると、高屈折率基板を採用しているプラスチックレンズに、十分な反射防止性能を有する有機反射防止膜を成膜することができる。
【０００６】
【特許文献１】特開２００６−１３９２５９号公報
【特許文献２】特開２００７−１０２０９６号公報
【発明の開示】
【発明が解決しようとする課題】
【０００７】
上述した高屈折率基板を有するプラスチックレンズに限らず、低屈折率の基板（例えば、屈折率が１．５以下）を採用している汎用性の高いプラスチックレンズにおいても、反射防止性能を有していることが望ましい。
【０００８】
しかしながら、このような低屈折率の基板を使用したプラスチックレンズの場合、前記特許文献１や前記特許文献２に記載された構成では、十分な反射防止性能が得られない。
【０００９】
上述した問題の解決のために、本発明においては、汎用性の高い低屈折率基板から高屈折率基板まで、広い範囲の基板に適用することが可能である、有機反射防止膜を有するプラスチックレンズ及びプラスチックレンズの製造方法を提供するものである。
【課題を解決するための手段】
【００１０】
本発明のプラスチックレンズは、プラスチックから成る基材と、この基材上に形成されたハードコート層と、このハードコート層の上に形成された、有機材料から成る反射防止層とを有し、反射防止層が、下層の第１の反射防止層と、上層の第２の反射防止層とを積層した構成であり、第１の反射防止層及び第２の反射防止層のうち、少なくとも一方の厚さが１００ｎｍ未満であり、第１の反射防止層の屈折率ｘ及び第２の反射防止層の屈折率ｙが、ｘ＞ｙ、かつ、下記式（１）の関係を満たすものである。
【００１１】
【数３】
2010008580.tif 000003
【００１２】
本発明のプラスチックレンズの製造方法は、プラスチックから成る基材上に、ハードコート層を形成する工程と、このハードコート層上に、有機材料から成る第１の反射防止層を形成する工程と、第１の反射防止層上に、有機材料から成り、第１の反射防止層よりも屈折率の低い、第２の反射防止層を形成する工程とを有し、第１の反射防止層及び第２の反射防止層のうち、少なくとも一方の厚さが１００ｎｍ未満となるように形成し、第１の反射防止層の屈折率ｘ及び第２の反射防止層の屈折率ｙが、ｘ＞ｙ、かつ、前記の式（１）の関係を満たすものである。
【００１３】
プラスチックレンズ用の有機反射防止層において、良好な反射防止性能を実現するには、視感反射率が小さいことが望ましい。
視感反射率は、「入射光束に対する、特定の形状に加工された材料、レンズ、コート又はフィルタによって反射された光束の比」として定義される。
視感反射率の値ρｖは、下記の式で求められる。
ρｖ＝１００×（入射光束／反射光束）
【００１４】
視感反射率が大きくなると、反射される光束の数が多くなり、良好な反射防止性能が得られない。
そして、視感反射率が０．６％以上であると、反射光によるチラツキを生じるようになるので好ましくない。
従って、視感反射率が０．６％未満となるように、反射防止層を構成する必要がある。
【００１５】
ここで、第１の反射防止層及び第２の反射防止層を積層した反射防止層を構成する場合に、第１の反射防止層の屈折率ｘと第２の反射防止層の屈折率ｙをいろいろと変化させて、シミュレーションを行い、視感反射率の値を調べた。
なお、第１の反射防止層及び第２の反射防止層の厚さは、それぞれの反射防止層の波長５５０ｎｍの光に対する光学膜厚（膜厚／屈折率）が、波長の１／４になるように設定した。
【００１６】
視感反射率が０．６％未満となる、第１の反射防止層の屈折率ｘと第２の反射防止層の屈折率ｙの範囲を、図３に示す。
ただし、第２の反射防止層の屈折率ｙを１．３未満とすることは、現実的な反射防止層の材料では実現が困難である。そのため、図３では、第２の反射防止層の屈折率ｙが１．３以上の部分を図示している。
【００１７】
図３より、視感反射率が０．６％未満となる範囲は、中心（長軸と短軸との交点）の座標が（ｘ，ｙ）＝（１．４３０，１．１７２）であり、長軸の長さが２×０．５６であり、短軸の長さが２×０．０７２であり、長軸のｘ軸に対する角度θ＝３９．３°である楕円の内部であることがわかる。
【００１８】
ここで、中心（長軸と短軸との交点）の座標が（ｘ，ｙ）＝（ｐ，ｑ）であり、長軸の長さが２ａであり、短軸の長さが２ｂであり、長軸のｘ軸に対する角度がθである楕円の内部は、次式で表される。
【００１９】
【数４】
2010008580.tif 000004
【００２０】
この式に、前述した各数値（ｐ＝１．４３０，ｑ＝１．１７２，ａ＝０．５６０，ｂ＝０．０７２，θ＝３９．３°）を代入することにより、下記式（１）が得られる。
【００２１】
【数５】
2010008580.tif 000005
【００２２】
従って、第１の反射防止層の屈折率ｘ及び第２の反射防止層の屈折率ｙが、ｘ＞ｙ、かつ、前記式（１）の関係を満たすことにより、視感反射率が０．６％未満となり、良好な反射防止性能が得られることがわかる。
【発明の効果】
【００２３】
上述の本発明によれば、視感反射率が０．６％未満となり、良好な反射防止性能が得られる。
また、反射防止層を１００ｎｍ未満と薄くても、良好な反射防止効果が得られる。
さらにまた、屈折率の低い基材（屈折率が１．５〜１．６のレンズ基材、具体的には、アリルジグリコールカーボネート、ウレタン系樹脂、ポリカーボネート、及び、チオウレタン系樹脂から成る基材）を使用した場合でも、良好な反射防止性能を得ることが可能になる。
【００２４】
従って、本発明により、汎用性の高い低屈折率基板から高屈折率基板まで、広い範囲の基板に適用することが可能であり、良好な反射防止効果を有するプラスチックレンズを実現することができる。
【発明を実施するための最良の形態】
【００２５】
まず、本発明のプラスチックレンズ及びプラスチックレンズの製造方法について、さらに詳細に説明する。
【００２６】
本発明のプラスチックレンズは、プラスチックから成る基材と、この基材上に形成されたハードコート層と、このハードコート層の上に形成された、有機材料から成る反射防止層とを有し、反射防止層が、下層の第１の反射防止層と、上層の第２の反射防止層とを積層した構成であり、第１の反射防止層及び第２の反射防止層のうち、少なくとも一方の厚さが１００ｎｍ未満であり、第１の反射防止層の屈折率ｘ及び第２の反射防止層の屈折率ｙが、ｘ＞ｙ、かつ、前記式（１）の関係を満たすものである。
【００２７】
本発明のプラスチックレンズにおいて、プラスチックから成る基材の材料としては、通常のプラスチックレンズに適用可能な樹脂組成物であれば、特に限定されず、各種の材料を使用することができる。
例えば、メチルメタクリレート単独重合体、メチルメタクリレートと１種以上の他のモノマーとをモノマー成分とする共重合体、アリルジグリコールカーボネート（例えば、ジエチレングリコールビスアリルカーボネート単独重合体、及び、ジエチレングリコールビスアリルカーボネートと１種以上の他のモノマーとをモノマー成分とする共重合体）、イオウ含有共重合体、ハロゲン含有共重合体、ポリカーボネート、ポリスチレン、ポリ塩化ビニル、不飽和ポリエステル、ポリエチレンテレフタレート、ポリウレタン等を、単独又は複数混合して用いることができる。
【００２８】
そして、基材のプラスチックの屈折率は、特に限定されるものではなく、屈折率が比較的低いプラスチックを使用することも可能である。
【００２９】
第２の反射防止層の屈折率ｙは、好ましくは１．３以上とする。前述したように、屈折率を１．３未満とすることが、現実的な反射防止層の材料では実現困難だからである。
【００３０】
また、ハードコート層は、有機ケイ素化合物に、微粒子状金属酸化物を含有させた構成とすることが望ましい。なお、有機ケイ素化合物の代わりにアクリル化合物を使用することも可能である。
ハードコート層は、干渉縞の発生を抑えるために、基材と同程度の屈折率を備えることが必要である。即ち、基材に高屈折率の素材を用いた場合にはハードコート層も高い屈折率とし、基材に低屈折率の素材を用いた場合にはハードコート層も低い屈折率とする。
有機ケイ素化合物としては、例えば、各種アルコキシシランが挙げられる。好ましいアルコキシシランとして、テトラアルコキシシラン、トリアルコキシシランが挙げられる。有機ケイ素化合物は、単体で、又は、二種以上を混合した状態で、用いられる。例えば、プラスチック基材との接着性が要求されるときには、アルコキシシランにエポキシ基（グリシドキシ基）を導入したものを含有させてもよい。
微粒子状金属酸化物としては、酸化チタン、酸化ケイ素、酸化ジルコニウム、酸化アルミニウム、酸化鉄、酸化アンチモン、酸化スズ、酸化タングステン、または、これらの複合体等を使用することができる。特に、酸化チタン、酸化ケイ素、酸化ジルコニウム、酸化スズが好ましい。
そして、微粒子状金属酸化物の種類や量によって、ハードコート層の屈折率を調整することが可能である。
【００３１】
第１の反射防止層及び第２の反射防止層には、ハードコート層と同様に、有機ケイ素化合物に金属酸化物微粒子を含有させて、構成することができる。
【００３２】
第１の反射防止層及び第２の反射防止層の有機ケイ素化合物としては、シランカップリング剤等を使用することができる。また、必要に応じて、さらに加えて、その他のシラン化合物を使用することもできる。
シランカップリング剤としては、例えば、トリアルコキシシランが好適である。シランカップリング剤は、単体で、又は、二種以上混合して使用することができる。
【００３３】
トリアルコキシシランとして、例えば、炭素数１〜８のアルコキシ基を有し、より好ましくは炭素数１〜４のアルコキシ基を有する。アルコキシ基の例としては、メトキシ基、エトキシ基、ｎ−プロポキシ基、ｉ−プロポキシ基、ｎ−ブトキシ基、ｓ−ブトキシ基、ｔ−ブトキシ基等が挙げられ、メトキシ基、エトキシ基、ｎ−プロポキシ基、ｉ−プロポキシ基が好ましく、特に、メトキシ基、エトキシ基等が好ましい。
また、トリアルコキシシランにおいてケイ素原子に結合するアルコキシ基以外の基としては、例えば、メチル基、エチル基、ｎ−プロピル基、ｉ−プロピル基、ｎ−ブチル基、ｓ−ブチル基、ｔ−ブチル基等の炭素数１〜８のアルキル基、ビニル基、アリル基、ブテニル基、ヘキセニル基、オクテニル基等の炭素数２〜１０のアルケニル基、フェニル基、トリル基、キシリル基、ナフチル基等炭素数６〜１０のアリール基、ベンジル基、フェネチル基、フェニルプロピル基、ナフチルメチル基等の炭素数７〜１０のアラルキル基、ハロゲン原子、グリシドキシ基、エポキシ基、アミノ基、メルカプト基、シアノ基、（メタ）アクリロイルオキシ基等を用いることができる。また、好ましくは炭素数１〜８のアルキル基、グリシドキシ基、アミノ基である。
また、これらの炭化水素基には官能基が導入されていてもよい。導入される官能基としては、例えば、ハロゲン原子、グリシドキシ基、エポキシ基、アミノ基、メルカプト基、シアノ基、（メタ）アクリロイルオキシ基等が好ましい。
【００３４】
上述のトリアルコキシシランとしては、例えば、メチルトリメトキシシラン、３−グリシドキシプロピルトリメトキシシラン、３−グリシドキシプロピルトリエトキシシラン、ビニルトリエトキシシラン、３−（メタクリロキシプロピル）トリメトキシシラン、（２，３−エポキシシクロヘキシル）トリメトキシシラン、（３，４−エポキシシクロヘキシル）トリメトキシシラン、３−アミノプロピルトリメトキシシラン、Ｎ−フェニル−３−アミノプロピルトリメトキシシラン、３−メルカプトプロピルトリメトキシシラン、３−クロロプロピルトリメトキシシラン等が挙げられ、好ましくはメチルトリメトキシシラン、３−グリシドキシプロピルトリメトキシシラン、３−グリシドキシプロピルトリエトキシシラン、３−アミノプロピルトリエトキシシラン、３−（メタクリロキシプロピル）トリメトキシシラン、であり、特に好ましくは、３−グリシドキシプロピルトリメトキシシラン、３−グリシドキシプロピルトリエトキシシラン、３−イソシアネートプロピルトリエトキシシランである。
【００３５】
第１の反射防止層及び第２の反射防止層の金属酸化物微粒子としては、第１の反射防止層では高い屈折率が得られるように、第２の反射防止層では低い屈折率が得られるように、それぞれ金属酸化物を選定する。
第１の反射防止層の金属酸化物微粒子としては、酸化チタン、酸化ジルコニウム、酸化錫を使用することができる。
第２の反射防止層の金属酸化物微粒子としては、二酸化ケイ素（ＳｉＯ２）を使用することができる。また、第２の反射防止層の屈折率を低下させるために、中空シリカを使用しても良い。
金属酸化物微粒子の粒径は、通常２０〜２００ｎｍであり、２０〜６０ｎｍとすることが好ましい。
【００３６】
また、有機反射防止膜の屈折率を調整するために、微粒子状金属酸化物表面を他の金属酸化物及びその微粒子によって改質及び結合させた複合微粒子状金属酸化物を使用しても良い。
例えば、金属錯体化合物微粒子として酸化チタンを用いた例として、酸化チタン微粒子表面を酸化ケイ素によって改質及び酸化ケイ素微粒子を結合させたものが挙げられる。
【００３７】
有機反射防止膜における無機微粒子の含有量としては、第１の反射防止層について、シランカップリング剤等の有機ケイ素化合物の合計１００質量部に対し４００〜９００質量部であることが好ましく、４５０〜６５０質量部であることがより好ましい。４００質量部以下になると、有機ケイ素化合物の成分が過多になり、有機反射防止層としての膜質が柔らかくなり、耐摩耗性が得られにくくなる。また、９００質量部以上であると、無機微粒子が過多になり、有機反射防止膜の膜質が脆くなる。また、第２の反射防止層について、シランカップリング剤等の有機ケイ素化合物の合計１００質量部に対し１００〜４００質量部であることが好ましく、１５０〜２３０質量部であることがより好ましい。１００質量部以下になると、有機ケイ素化合物の成分が過多になり、有機反射防止層としての膜質が柔らかくなり、耐摩耗性が得られにくくなる。また、４００質量部以上であると、無機微粒子が過多になり、有機反射防止膜の膜質が脆くなる。いずれにしても、無機微粒子の含有量が上記範囲を外れると、硬い膜質の有機反射防止膜を得にくくなる。
【００３８】
また、有機反射防止膜においてシランカップリング剤、及び、機能性シラン化合物（１）を含有するコーティング溶液には、必要に応じて反応を促進するための硬化剤を含有させることができる。また、溶液の塗布時における濡れ性を向上させ、反射防止膜の平滑性を向上させる目的で界面活性剤等を含有させることができる。さらに、紫外線吸収剤、酸化防止剤、光安定剤等も硬化膜の物性に影響を与えない限り添加することができる。
【００３９】
硬化剤としては、例えば、アリルアミン、エチルアミン等のアミン類、またルイス酸やルイス塩基を含む各種酸や塩基、例えば有機カルボン酸、クロム酸、次亜塩素酸、ホウ酸、過塩素酸、臭素酸、亜セレン酸、チオ硫酸、オルトケイ酸、チオシアン酸、亜硝酸、アルミン酸、炭酸等を有する塩又は金属塩、さらにアルミニウム、ジルコニウム、チタニウムを有する金属アルコキシド又はこれらの金属キレート化合物等が挙げられる。
【００４０】
硬化剤としては、特に耐擦傷性の観点から、アセチルアセトネート金属塩が好ましい。アセチルアセトネート金属塩としては、例えば、下記一般式（Ａ）に表わされる金属塩が挙げられる。
Ｍ１（ＣＨ３ＣＯＣＨＣＯＣＨ３）ｎ１（ＯＲ１）ｎ２    （Ａ）
（式中、Ｍ１はＡｌ（ＩＩＩ）、Ｚｎ（ＩＩ）、Ｔｉ（ＩＶ）、Ｃｏ（ＩＩ）、Ｆｅ（ＩＩ）、Ｃｒ（ＩＩＩ）、Ｍｎ（ＩＩ）、Ｖ（ＩＩＩ）、Ｖ（ＩＶ）、Ｃａ（ＩＩ）、Ｃｏ（ＩＩＩ）、Ｃｕ（ＩＩ）、Ｍｇ（ＩＩ）又はＮｉ（ＩＩ）、Ｒ８は炭素数１〜８の炭化水素基、ｎ１＋ｎ２はＭ１の価数に相当する数字で２，３又は４であり、ｎ２は０，１又は２である。）
【００４１】
第１の反射防止層及び第２の反射防止層における硬化剤の含有量としては、組成物固形分を基準として、シランカップリング剤、及び、機能性シラン化合物（１）の合計１００質量部に対し０．１〜３質量部であると好ましく、０．１〜１質量部であるとさらに好ましい。
【００４２】
第１の反射防止層及び第２の反射防止層の厚さは、例えば、入射光の波長λを５５０ｎｍとしたときに光学膜厚（厚さ／屈折率）がλ／４となるようにすることが好ましい。
図３に示した屈折率ｘ，ｙの範囲内で、このように第１の反射防止層及び第２の反射防止層の厚さを設定すると、第１の反射防止層及び第２の反射防止層の少なくとも一方は、厚さが１００ｎｍ未満となる。
【００４３】
第１の反射防止層及び第２の反射防止層の形成方法は、特に限定されないが、例えば、浸漬塗布法、スピンコーティング法等が挙げられる。そして、膜厚の制御の容易性からスピンコーティング法が好ましく用いられる。
反射防止層を成膜した後、通常熱をかけて硬化させる。その温度は通常５０℃〜１２０℃であり、好ましくは７０℃〜１００℃である。硬化時間は通常５分以上であり、好ましくは１５分以上である。また、膜の硬化速度を速めるために塩基性触媒処理を用いることができる。
【００４４】
さらに、必要に応じて、第２の反射防止層の上に撥水性や防汚性を向上させる撥水層を設けたり、基材とハードコート層との間に密着性を向上させるプライマー層を設けたりすることも可能である。
【００４５】
プライマー層を形成することにより、基材の表面処理膜の耐久性を向上させることができる。さらに、プライマー層が外部からの衝撃吸収層として作用し、プラスチックレンズの耐衝撃性を向上させることができる。
プライマー層の材質は特に限定されず、基材の材質やハードコート層の材質により適宜選択される。
プライマー層の材質としては、例えば、ポリウレタン樹脂、ポリエステル樹脂、エポキシ樹脂、メラミン樹脂、又は、ポリウレタンアクリレート樹脂を使用することができる。好ましいプライマー層の材質としては、成膜時にポリエステルポリオールとポリエーテルポリオールとイソシアネートを反応重合させたポリウレタン樹脂が挙げられる。また、基材やハードコート層との屈折率差をなくすために、プライマー層は、上記ポリマー成分中に金属酸化物等の無機微粒子を分散させた構成のものを適用することもできる。
【００４６】
続いて、本発明の具体的な実施の形態を説明する。
【００４７】
本発明のプラスチックレンズの一実施の形態の概略構成図（要部の断面図）を、図１に示す。図１は、プラスチックレンズのプラスチックからなる基材及びその一方の面の一部を抽出して、断面図を示している。
図１に示すように、プラスチックから成る基材１の上に、ハードコート層２と、第１の反射防止層３と、第２の反射防止層４と、撥水層５とが形成されて、プラスチックレンズ１０が構成されている。
【００４８】
また、第１の反射防止層３の屈折率が比較的高屈折率であり、第２の反射防止層４の屈折率が比較的低屈折率であり、第１の反射防止層３の屈折率が第２の反射防止層４の屈折率よりも高い構成である。
例えば、第１の反射防止層３の屈折率が１．６〜１．９程度、第２の反射防止層４の屈折率が１．３〜１．５５程度である。
【００４９】
なお、図示しないが、基材１の反対側の面（図１の下側の面）にも、同様に、ハードコート層２と、第１の反射防止層３と、第２の反射防止層４と、撥水層５とが形成されている。
【００５０】
プラスチックから成る基材１に用いるプラスチック材料は、特に限定されず、例えば、メチルメタクリレート単独重合体、メチルメタクリレートと１種以上の他のモノマーとをモノマー成分とする共重合体、アリルジグリコールカーボネート（例えば、ジエチレングリコールビスアリルカーボネート単独重合体、及び、ジエチレングリコールビスアリルカーボネートと１種以上の他のモノマーとをモノマー成分とする共重合体）、イオウ含有共重合体、ハロゲン含有共重合体、ポリカーボネート、ポリスチレン、ポリ塩化ビニル、不飽和ポリエステル、ポリエチレンテレフタレート、ポリウレタン、等が挙げられる。
【００５１】
ハードコート層２の材料としては、前述した有機ケイ素化合物やアクリル化合物を使用することができる。そして、必要に応じて、前述した金属酸化物微粒子を含有させる。
【００５２】
第１の反射防止層３は、シランカップリング剤を主成分とする有機ケイ素化合物に、金属酸化物微粒子を含有させた構成とする。
第１の反射防止層３の金属酸化物微粒子としては、高い屈折率が得られるように、酸化チタン等の比較的屈折率の高い金属酸化物を使用する。
【００５３】
第２の反射防止層４は、シランカップリング剤を主成分とする有機ケイ素化合物に、金属酸化物微粒子を含有させた構成とする。
第２の反射防止層４の金属酸化物微粒子としては、低い屈折率が得られるように、二酸化ケイ素（ＳｉＯ２）等の比較的屈折率の低い金属酸化物を使用する。中空シリカを使用することも可能である。
【００５４】
図１に示す構成のプラスチックレンズ１０は、例えば、以下のようにして、製造することができる。
【００５５】
まず、基材１の上にハードコート層２用のコーティング液を塗工し、熱硬化させて、ハードコート層２を形成する。
次に、ハードコート層２の直上に第１の反射防止層３用のコーティング液を塗工し、熱硬化させて、第１の反射防止層３を形成する。
次に、第１の反射防止層３の直上に第２の反射防止層４用のコーティング液を塗工し、熱硬化させて、第２の反射防止層４を形成する。
さらに、第２の反射防止層４の直上に、撥水層５用のコーティング液を塗工し、撥水層５を形成する。
【００５６】
ハードコート層２用のコーティング液には、従来公知のハードコート層用のコーティング液の材料を使用することが可能である。
なお、基材１のプラスチックを屈折率の低い（例えば、１．５０）とする場合には、ハードコート層２も屈折率を低くすることが望ましい。そのためには、ハードコート層２用のコーティング液に、比較的屈折率の低い金属酸化物ゾルを使用する。
【００５７】
第１の反射防止層３用のコーティング液には、高屈折率が得られるように、ＴｉＯ２等の金属酸化物ゾルが含まれることが望ましい。さらに、耐候性向上のために、ＴｉＯ２等の金属酸化物ゾルをＳｉＯ２等で被覆してもよい。
【００５８】
また、この第１の反射防止層３用のコーティング液には、良好な硬化膜が得られるように、シラン化合物を含有させる。
代表的なシラン化合物としては、例えば、３−グリシドキシプロピルトリエトキシシラン等が挙げられる。
【００５９】
第２の反射防止層４用のコーティング液には、低屈折率が得られるように、ＳｉＯ２等の金属酸化物ゾルを使用する。
さらなる低屈折率化のために、中空シリカゾルを導入しても良いし、パーフルオロアルキル基を導入しても良い。
【００６０】
また、この第２の反射防止層４用のコーティング液には、良好な膜硬度が得られるように、シラン化合物を含有させる。
代表的なシラン化合物としては、３−グリシドキシプロピルトリエトキシシラン等が挙げられる。
そして、さらなる低屈折率化のために、パーフルオロアルキル基を含むシランカップリング剤を導入しても良い。
【００６１】
撥水層５用のコーティング液には、従来公知の撥水層用のコーティング液の材料を使用することが可能である。
【００６２】
本実施の形態のプラスチックレンズ１０においては、良好な反射防止性能を得るために、２層の反射防止層３，４の屈折率ｘ，ｙが前記式（１）の関係を満たす構成とする。
これらの屈折率ｘ，ｙが式（１）の関係を満たす場合には、片面視感反射率が０．６％以下の良好な反射防止性能が得られるのに対し、式（１）の関係を満たさない場合には、片面視感反射率が０．６％を超えてしまい、充分な反射防止性能が得られない。
【００６３】
さらに、本実施の形態のプラスチックレンズ１０においては、２層の反射防止層３，４のうち、少なくとも一方の厚さが１００ｎｍ未満である構成とする。
【００６４】
本実施の形態のプラスチックレンズ１０の構成によれば、２層の反射防止層３，４の屈折率ｘ，ｙが式（１）の関係を満たすので、良好な反射防止性能が得られる。
そして、反射防止層３，４の厚さを１００ｎｍ未満と薄くしても、良好な反射防止効果が得られる。
さらにまた、基材１として屈折率１．５未満の屈折率の低い基材を使用した場合でも、良好な反射防止性能を得ることが可能になる。
【００６５】
本発明のプラスチックレンズの他の実施の形態の概略構成図（要部の断面図）を、図２に示す。
図２に示すプラスチックレンズ２０は、さらに、基材１とハードコート層２との間に、プライマー層６を設けた構成である。
【００６６】
プライマー層６には、従来公知のプライマー層と同様の材料、例えば前述した材料（ポリウレタン樹脂、ポリエステル樹脂、エポキシ樹脂、メラミン樹脂、又は、ポリウレタンアクリレート樹脂等）を使用することができる。
そして、プライマー層６用のコーティング液を調整して、基材１上にプライマー層６用のコーティング液を塗工し、熱硬化させてプライマー層６を形成することができる。
【００６７】
その他の構成は、図１に示した先の実施の形態のプラスチックレンズ１０と同様であるので、重複説明を省略する。
【００６８】
本実施の形態のプラスチックレンズ２０の構成によれば、先の実施の形態のプラスチックレンズ１０と同様に、２層の反射防止層３，４の屈折率ｘ，ｙが式（１）の関係を満たすので、良好な反射防止性能が得られる。
そして、反射防止層３，４の厚さを１００ｎｍ未満と薄くても、良好な反射防止効果が得られる。
さらにまた、基材１として屈折率１．５の汎用品である屈折率の低い基材を使用した場合でも、良好な反射防止性能を得ることが可能になる。
【００６９】
本発明は、上述の実施の形態に限定されるものではなく、本発明の要旨を逸脱しない範囲でその他様々な構成が取り得る。
【図面の簡単な説明】
【００７０】
【図１】本発明のプラスチックレンズの一実施の形態の概略構成図（要部の断面図）である。
【図２】本発明のプラスチックレンズの他の実施の形態の概略構成図（要部の断面図）である。
【図３】視感反射率が０．６％以下となる、第１の反射防止層及び第２の反射防止層のそれぞれの屈折率ｘ，ｙの範囲を示す図である。
【符号の説明】
【００７１】
１  基材、２  ハードコート層、３  第１の反射防止層、４  第２の反射防止層、５  撥水層、６  プライマー層、１０，２０  プラスチックレンズ
【図１】
2010008580.tif 000009
【図２】
2010008580.tif 000010
【図３】
2010008580.tif 000011